(57)【要約】【課題】本発明は、飲食品や天然物等のチオール化合物含有混合物から、チオール化合物を単離及び／又は回収するのに簡便で効果的な手法を提供する。【解決手段】飲食品や天然物等のチオール化合物含有混合物から、チオール化合物を高分子担持チオスルフェート化合物と処理し、高分子担持ジスルフィド化合物とし、次いで、該高分子担持ジスルフィド化合物を還元的処理することにより、チオール化合物を単離及び／又は回収する方法に関する。【選択図】図３
2015107920.tif 000002
【特許請求の範囲】
【請求項１】
チオール化合物含有混合物から、チオール化合物を単離及び／又は回収する方法であって、
混合物中の一般式（１）
ＲＳＨ      （１）
（式中、Ｒは、炭素数１〜１８の直鎖状又は分岐状のアルキル基、炭素数２〜１８の直鎖状又は分岐状のアルケニル基、置換基を有していてもよい炭素数５〜１０脂環式アルキル基、置換基を有していてもよいアリール基、または置換基を有していてもよい複素環基である。）
で表されるチオール化合物と、一般式（２）
【化１】
2015107920.tif 000019
（式中、Ｐは、直接又は間接的に結合された担体であり、ｎは、０〜５の整数であり、環Ａは、置換基を有していてもよい。）
で表される高分子担持チオスルフェート化合物と処理し、
一般式（３）
【化２】
2015107920.tif 000020
（式中、Ｒ，Ｐ，ｎ及びＡは、前記と同義である。）
で表される高分子担持ジスルフィド化合物とし、次いで、還元的処理をすることにより、一般式（１）
ＲＳＨ      （１）
（式中、Ｒは、前記と同義である）
で表されるチオール化合物を単離及び／又は回収する方法。
【請求項２】
一般式（１）のチオール化合物が、香料チオール化合物であることを特徴とする請求項１記載の方法。
【請求項３】
一般式（２）の高分子担持チオスルフェート化合物及び一般式（３）高分子担持ジスルフィド化合物において、ｎが１であり、環Ａは、フッ素原子を置換基として有していてもよいものであることを特徴とする請求項１又は２に記載の方法。
【請求項４】
一般式（２）
【化３】
2015107920.tif 000021
（式中、Ｐは、直接又は間接的に結合されたポリマーであり、ｎは、０〜５の整数であり、環Ａは、置換基を有していてもよい。）
で表される高分子担持チオスルフェート化合物。
【請求項５】
一般式（２）の高分子担持チオスルフェート化合物において、ｎが１であり、環Ａは、フッ素原子を置換基として有していてもよいものであることを特徴とする請求項４記載の高分子担持チオスルフェート化合物。
【請求項６】
一般式（４）
【化４】
2015107920.tif 000022
（式中、Ｐは、直接又は間接的に結合された担体であり、Ｘはハロゲン原子であり、ｎは、０〜５の整数であり、環Ａは、置換基を有していてもよい。）
で表される高分子担持ハロゲン化合物を、チオ硫酸アルカリ金属塩で処理することを特徴とする一般式（２）
【化５】
2015107920.tif 000023
（式中、Ｐ、ｎ及びＡは、前記と同義である。）
で表される高分子担持チオスルフェート化合物の製造方法。
【請求項７】
一般式（１）の高分子担持ハロゲン化合物及び一般式（２）の高分子担持チオスルフェート化合物及びｎが１であり、環Ａは、フッ素原子を置換基として有していてもよいものであることを特徴とする請求項６に記載の製造方法。
【発明の詳細な説明】
【技術分野】
【０００１】
本発明は、チオール化合物含有混合物から、チオール化合物を単離及び／又は回収する方法に関する。そして、チオール化合物を単離及び／又は回収する方法に用いるための材料に関する。
【背景技術】
【０００２】
チオール化合物の閾値は、一般的に非常に小さいので、極微量でも感知され、濃度の高い状態では悪臭ないし不快臭として感じられる。これらの化合物は低濃度においてはじめて特徴ある香気を呈するものである。
チオール化合物は、飲食品や天然物から見出され、香気構成上重要な役割を果たしていることが分かってきている。新しく単離、同定されたこれら化合物は、食品香料や香粧品香料に用いられ、香気の改善に役立ってきている。
そして、飲食品や天然物等から、これらチオール化合物を単離・回収するのに効果的な手法を提供することが望まれてきていた。これまでに多数の方法が提案されてきたが、どれも十分に満足されるものではなかった。
例えば、富永らは、硫黄原子と水銀の親和性の高さを利用してチオール化合物を回収する方法（非特許文献１）として、チオール化合物をp-4-(Hydroxymercuri)benzoic acidに配位させ、配位しない化合物を除いた後、さらに水溶性の高いチオール化合物を過剰量加えることで目的とするチオール化合物を脱離させ回収する方法を提案している。しかしながら、有害な水銀を使用しなければならないことや、チオール化合物以外の水銀に配位する化合物も回収されるという問題があった。
また、フェレイラ（Ferreira）らは、チオール化合物をpentafluorobenzyl bromideで選択的に誘導体としてＨＳ−ＳＰＭＥ−ＧＣ／ＭＳで分析する方法（非特許文献２）を提案している。誘導体は、イオン化により開裂がベンジル位で起きやすいので、チオール化合物の分子量を［Ｍ］とすると［Ｍ＋１８０］、［１８１］、［Ｍ−１］のフラグメントイオンが特異的に存在することから、ＭＳスペクトルでチオール化合物の判断が可能となる。しかしながら、目的とするチオール化合物の香気を確認することが不可能であり、化合物を同定するには標品が必要であること、更には、ファイバーとの相性、揮発性の影響で感度低下が起きるといった問題があった。
そして、チオール化合物を2-S-(2’-thiopyridyl)-6-hydroxynaphthyldisulphideで処理し、チオール化合物と6-hydroxynaphthylthiolとの混合ジスルフィドとなし、この混合ジスルフィドを精製した後、還元することで目的とするチオール化合物を回収する方法（特許文献１）が提案されている。しかしながら、2-S-(2’-thiopyridyl)-6-hydroxynaphthyldisulphideの原料である6-hydroxynaphthyldisulphideが高価であること、混合ジスルフィドの調製が煩雑であること、さらに混合ジスルフィドを精製するのにＨＰＬＣが必要なことなどという問題があった。
一方、チオール化合物を、ポリマー担持芳香族チオールと脱離基（−ＳＺ）とのジスルフィドで処理し、ポリマー担持芳香族チオールとチオール化合物とのジスルフィドとなし、この形成されたポリマー担持芳香族ジスルフィドを精製した後、還元することで目的とするチオール化合物を回収する方法（特許文献２）が提案されている。しかしながら、ポリマー担持芳香族チオールと脱離基（−ＳＺ）とのジスルフィドの調製が煩雑であることなどという問題があった。
【先行技術文献】
【特許文献】
【０００３】
【特許文献１】国際特許公開第２００５／０２１４９３号
【特許文献２】英国特許公開第２４７４０５７号
【非特許文献】
【０００４】
【非特許文献１】J. Agric. Food Chem., 2006, 54, 29-33
【非特許文献２】J. Chromat. A, 2006, 1121, 1-9
【非特許文献３】食品分析（試料分析講座）  日本分析化学会 (編集)  丸善出版  ３２〜４５頁、２０１１年９月発行
【発明の概要】
【発明が解決しようとする課題】
【０００５】
本発明は、飲食品や天然物等のチオール化合物含有混合物から、チオール化合物を単離・回収するのに簡便で効果的な手法を提供することを目的とする。
【課題を解決するための手段】
【０００６】
本発明者らは上記課題を解決するために鋭意検討した結果、チオール化合物含有混合物から、チオール化合物を高分子担持チオスルフェート化合物と処理し、高分子担持ジスルフィド化合物とし、次いで、還元的処理をすることにより、チオール化合物を単離及び／又は回収する方法を見出して、本発明を完成した。
【０００７】
すなわち、本発明は以下の［１］〜［５］に関するものである。
［１］  チオール化合物含有混合物から、チオール化合物を単離及び／又は回収する方法であって、
混合物中の一般式（１）
ＲＳＨ      （１）
（式中、Ｒは、炭素数１〜１８の直鎖状又は分岐状のアルキル基、炭素数２〜１８の直鎖状又は分岐状のアルケニル基、置換基を有していてもよい炭素数５〜１０脂環式アルキル基、置換基を有していてもよいアリール基、または置換基を有していてもよい複素環基である。）
で表されるチオール化合物と、一般式（２）
【０００８】
【化１】
2015107920.tif 000003
（式中、Ｐは、直接又は間接的に結合された担体であり、ｎは、０〜５の整数であり、環Ａは、置換基を有していてもよい。）
で表される高分子担持チオスルフェート化合物と処理し、
一般式（３）
【０００９】
【化２】
2015107920.tif 000004
（式中、Ｒ，Ｐ，ｎ及びＡは、前記と同義である。）
で表される高分子担持ジスルフィド化合物とし、次いで、還元的処理をすることにより、一般式（１）
ＲＳＨ      （１）
（式中、Ｒは、前記と同義である）
で表されるチオール化合物を単離及び／又は回収する方法。
【００１０】
［２］  一般式（１）のチオール化合物が、香料チオール化合物であることを特徴とする第１項記載の方法。
【００１１】
［３］  一般式（２）の高分子担持チオスルフェート化合物及び一般式（３）高分子担持ジスルフィド化合物において、ｎが１であり、環Ａは、フッ素原子を置換基として有していてもよいものであることを特徴とする第１項又は第２項に記載の方法。
［４］  一般式（２）
【００１２】
【化３】
2015107920.tif 000005
（式中、Ｐは、直接又は間接的に結合されたポリマーであり、ｎは、０〜５の整数であり、環Ａは、置換基を有していてもよい。）
で表される高分子担持チオスルフェート化合物。
［５］  一般式（２）の高分子担持チオスルフェート化合物において、ｎが１であり、環Ａは、フッ素原子を置換基として有していてもよいものであることを特徴とする第４項記載の高分子担持チオスルフェート化合物。
［６］  一般式（４）
【００１３】
【化４】
2015107920.tif 000006
（式中、Ｐは、直接又は間接的に結合された担体であり、Ｘはハロゲン原子であり、ｎは、０〜５の整数であり、環Ａは、置換基を有していてもよい。）
で表される高分子担持ハロゲン化合物を、チオ硫酸アルカリ金属塩で処理することを特徴とする一般式（２）
【００１４】
【化５】
2015107920.tif 000007
（式中、Ｐ、ｎ及びＡは、前記と同義である。）
で表される高分子担持チオスルフェート化合物の製造方法。
［７］  一般式（１）の高分子担持ハロゲン化合物及び一般式（２）の高分子担持チオスルフェート化合物及びｎが１であり、環Ａは、フッ素原子を置換基として有していてもよいものであることを特徴とする第６項に記載の製造方法。
【発明の効果】
【００１５】
本発明のチオール化合物含有混合物から、チオール化合物を単離及び／又は回収する方法
により、簡便で効果的に行うことが可能となる。
【発明を実施するための最良の形態】
【００１６】
以下、本発明を詳細に説明する。
本発明の方法が適用されるチオール化合物含有混合物としては、天然材料、飲食品、口腔用組成物、医薬品類及び賦香製品などを挙げることができる。
天然材料としては、例えば、天然香料（植物性香料、動物性香料）植物エキス、植物抽出物、精油などが挙げられる。
飲食品としては、例えば、果汁飲料類、果実酒類、乳飲料類、炭酸飲料、清涼飲料、ドリンク剤類の如き飲料類；アイスクリーム類、シャーベット類、アイスキャンディー類の如き冷菓；和・洋菓子類、ジャム類、キャンディー類、ゼリー類、ガム類、パン類、コーヒー類、ココア類、紅茶類、ウーロン茶類、緑茶類の如き嗜好飲料類；和風スープ、洋風スープ、中華スープの如きスープ類、風味調味料、各種インスタント飲料乃至食品類、各種スナック食品類などが挙げられる。
口腔用組成物としては、例えば、歯磨き、口腔洗浄料、マウスウオッシュ、トローチ、チューインガム類などが挙げられる。
医薬品類としては、例えば、ハップ剤、軟膏剤の如き皮膚外用剤、内服剤などが挙げられる。
賦香製品としては、例えば、フレグランス製品、基礎化粧品、仕上げ化粧品、頭髪化粧品、日焼け化粧品、薬用化粧品、ヘアケア製品、石鹸、身体洗浄剤、浴用剤、洗剤、柔軟仕上げ剤、洗浄剤、台所用洗剤、漂白剤、エアゾール剤、消臭・芳香剤、雑貨などが挙げられる。
【００１７】
本発明で規定するチオール化合物は、下記一般式（１）：
ＲＳＨ        （１）
（式中、Ｒは、炭素数１〜１８の直鎖状又は分岐状のアルキル基、炭素数２〜１８の直鎖状又は分岐状のアルケニル基、置換基を有していてもよい炭素数５〜１０脂環式アルキル基、置換基を有していてもよいアリール基、または置換基を有していてもよい複素環基である。）
で表されるチオール化合物である。
【００１８】
上記一般式（１）中、Ｒが炭素数１〜１８の直鎖状又は分岐状のアルキル基の具体例としては、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基及びオクタデシル基等が挙げられる。
【００１９】
Ｒが炭素数２〜１８の直鎖状又は分岐状のアルケニル基の具体例としては、ビニル基、１−プロペニル基、２−プロペニル基、イソプロペニル基、１−ブテニル基、２−ブテニル基、３−ブテニル基、ペンテニル基、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基及びオクタデセニル基等が挙げられる。
【００２０】
Ｒが置換基を有していてもよい炭素数５〜１０脂環式アルキル基の具体例としては、シクロペンチル基、シクロヘキシル基、シクロヘプチル基、シクロオクチル基、シクロノニル基及びシクロデシル基等が挙げられる。
【００２１】
Ｒが置換基を有していてもよいアリール基の具体例としては、フェニル基、α−ナフチル基及びβ−ナフチル基等が挙げられる。
【００２２】
Ｒが置換基を有していてもよい複素環基の具体例としては、フリル基、チエニル基、ピロニル基、ベンゾフリル基、イゾベンゾフリル基、ベンゾチエニル基、インドリル基、イソインドリル基、カルバゾイル基、ピリジル基、キノリル基、イソキノリル基及びピラジル基等が挙げられる。
【００２３】
ここで置換基としては、例えば、メチル基、エチル基、ｎ−プルピル基、イソプロピル基、ｎ−ブチル基、イソブチル基、ｓｅｃ−ブチル基、ｔｅｒｔ−ブチル基及びペンチル基、又はヘキシル基などの炭素数１乃至６のアルキル基；シクロペンチル基、シクロヘキシル基、シクロヘプチル基及びシクロオクチル基などの炭素数５乃至１２の環状アルキル基；トリフロロメチル基、ペンタフロロエチル基、ヘプタフロロプロピル基及びノナフロロブチル基などの炭素数１乃至４のパーフロロアルキル基；メトキシ基、エトキシ基、ｎ−プロポキシル基、イソプロポキシ基、ｎ−ブトキシ基、イソブトキシ基、ｓｅｃ−ブトキシ基及びｔｅｒｔ−ブトキシ基などの炭素数１乃至４のアルコキシ基；フッ素原子、塩素原子、臭素原子及びヨウ素原子などのハロゲン原子；ベンジル基、フェニルエチル基及びナフチルメチル基などの炭素数７乃至１２のアラルキル基等が挙げられる。
【００２４】
本発明の一般式（１）で表されるチオール化合物の具体例としては、例えば、メチルメルカプタン、エチルメルカプタン、ｎ−プロピルメルカプタン、イソプロピルメルカプタン、ｎ−ブチルメルカプタン、イソブチルメルカプタン、ｓｅｃ−ブチルメルカプタン、ｔｅｒｔ−ブチルメルカプタン、ｎ−アミルメルカプタン、イソアミルメルカプタン、ヘキシルメルカプタン、ヘプチルメルカプタン、オクチルメルカプタン、ノニルメルカプタン、ラウリルメルカプタン、２−メチル−３−ブタンチオール、アリルメルカプタン、イソペンテニルマルカプタン、チオゲラニオール、リモネンチール、８−メルカプトメントン、ｐ−メンテン−８−チオール、チオメントール、チオグリセリン、フェニルメルカプタン、ｏ−チオクレゾール、２−エチルチオフェノール、２−ナフチルメルカプタン、フルフリルメルカプタン、メチルフルフリルメルカプタン、２−メチル−３−フランチオール、チエニルメルカプタン、チオフルフリルメルカプタン、２−メルカプトプロピオン酸、４−メトキシ−２−メチル−２−ブタンチオール、４−エトキシ−２−メチル−２−ブタンチオール、５−メトキシ−３−メチル−３−ペンタンチオール、３−メルカプト−２−ペンタノン、ギ酸３−メルカプト−３−メチルブチル、３−メルカプトヘキサノール、３−メルカプトヘキサナール、３−メルカプトヘキシルアセテート、３−メルカプトヘキシルブタノエート、３−メルカプトヘキシルペンタノエート、３−メルカプトヘキシルヘキサノエート、４−メルカプト−４−メチルペンタン−２−オン、４−メルカプト−４−メチルペンタン−２−オ−ル、３−メルカプト−３−メチルブタン−１−オール、３−メルカプト−３−メチルブチルアセテート、３−メルカプト−３−メチルブチルプロパノエート、１,１―エタンジチオール、１,２―エタンジチオール、１,３−プロパンジチオール、１,４−ブタンジチオール、１,５−ペンタンジチオール、１,６−ヘキサンジチオール、１−メチルチオ−エタンチオール、２−メルカプトエタノール、１−メルカプト−２−プロパノール、３−メルカプト−２−メチルペンタノール、３−メルカプト−２−メチルペンタナール、３−メルカプト−２−メチルブタノール、３−メルカプト−２−メチルブタナール、３−メルカプト−３−メチルヘキサノール、１−メトキシ―３−ヘキサンチオール、１−エトキシ―３−ヘキサンチオール、メルカプトアセトアルデヒド、１−メルカプト−２−プロパノン、１−メルカプト−２−ブタノン、３−メルカプト−２−ブタノン、１−メルカプト−３−ペンタノン、２−メルカプト−３−ペンタノン、５−メチル−４−メルカプト−２−ヘキサノン、２−メルカプトエチルアセテート、エチル３−メルカプトプロパノエート、エチル２−メルカプトプロパノエート、エチル３−メルカプトブタノエート、エチル３−メルカプト−２−メチルプロパノエート、３−メルカプト−２−メチルペンタナール、エチル２−メルカプトプロピオネート、３−メルカプトプロピルアセテート、２,５−ジメチル−３−フランチオール、２−メチル−３−チオフェンチオール、２−（チオフェン−２）−エタンチオール、３,４−ジメチル−２,３−ジヒドロチオフェン−２−チオール、４−メルカプト−２，５−ジメチルチオフェン−３−オン、５−メチル−２−フルフリルチオール等が挙げられる。
なお、上記例示したチオール化合物は、揮発性を有する化合物は香気を有するものであり、本発明においては、これらを香料チオール化合物と総称する。
【００２５】
本発明で規定する高分子担持チオスルフェート化合物は、下記一般式（２）
【００２６】
【化６】
2015107920.tif 000008
（式中、Ｐは、直接又は間接的に結合された担体であり、ｎは、０〜５の整数であり、環Ａは、置換基を有していてもよい。）
で表される高分子担持チオスルフェート化合物である。
好ましくは、ｎが１であり、環Ａは、フッ素原子を置換基として有していてもよいものである。
【００２７】
上記一般式（２）中、Ｐは、直接又は間接的に結合された担体は、通常知られている担体であって、それは有機物であっても無機物であってもよく、本発明の単離又は回収工程において、溶媒に不溶にするものであれば特に限定されない。
【００２８】
無機物の担体としては、例えば、アルミナとシリカゲル等を挙げることができる。
有機物の担体としては、例えば、ポリアミド類、ポリスチレン類、ポリエーテル類、ポリエチレン類などが好ましく、メリフィールド（Ｍｅｒｒｉｆｉｅｌｄ）樹脂と呼ばれるポリスチレン樹脂、ポリスチレン−ジビニルベンゼン共重合体、ポリスチレン−ポリエチレングリコール樹脂、ポリアミド、アミノメチル化ポリスチレン樹脂、ウォング樹脂、テンタゲル樹脂、アミノメチル化テンダゲル樹脂などが特に好ましい。
本発明においては、こられ担体は、Ａ環に直接又は間接的に結合された担体、好ましくは、Ａ環に直接的に結合された担体であることが、本発明において高選択的に且つ高収率で目的物を単離または回収できる点で好ましい。
【００２９】
環Ａの置換基の具体例としては、例えば、メチル基、エチル基、ｎ−プルピル基、イソプロピル基、ｎ−ブチル基、イソブチル基、ｓｅｃ−ブチル基、ｔｅｒｔ−ブチル基及びペンチル基、又はヘキシル基などの炭素数１乃至６のアルキル基；シクロペンチル基、シクロヘキシル基、シクロヘプチル基及びシクロオクチル基などの炭素数５乃至１２の環状アルキル基；トリフロロメチル基、ペンタフロロエチル基、ヘプタフロロプロピル基及びノナフロロブチル基などの炭素数１乃至４のパーフロロアルキル基；メトキシ基、エトキシ基、ｎ−プロポキシル基、イソプロポキシ基、ｎ−ブトキシ基、イソブトキシ基、ｓｅｃ−ブトキシ基及びｔｅｒｔ−ブトキシ基などの炭素数１乃至４のアルコキシ基；フッ素原子、塩素原子、臭素原子及びヨウ素原子などのハロゲン原子；ベンジル基、フェニルエチル基及びナフチルメチル基などの炭素数７乃至１２のアラルキル基等が挙げられる。
【００３０】
ここで、一般式（２）で表される高分子担持チオスルフェート化合物のｎは、０〜５の整数である。一般式（２）におけるこのｎは、主として、高分子担持チオスルフェート化合物（２）の原料化合物である一般式（４）で表される高分子担持ハロゲン化合物のｎの値によって定められる。
【００３１】
本発明の一般式（２）の化合物は、例えば、スキーム１によって示される方法により合成される。
（スキーム１）
【００３２】
【化７】
2015107920.tif 000009
(式中、Ｐ、ｎ、Ａ及びＸは、前記と同義である。)
【００３３】
すなわち、高分子担持ハロゲン化合物（４）を、アミン類の存在下、チオ硫酸アルカリ金属塩で処理することにより、高分子担持チオスルフェート化合物（２）へと誘導することができる。
【００３４】
本発明の出発原料である高分子担持ハロゲン化合物は、下記一般式（４）
【００３５】
【化８】
2015107920.tif 000010
（式中、Ｐは、直接又は間接的に結合された担体であり、Ｘはハロゲン原子であり、ｎは、０〜５の整数であり、環Ａは、置換基を有していてもよい。）
で表される高分子担持ハロゲン化合物である。
【００３６】
ここで、直接又は間接的に結合された担体とは、一般式（２）で例示したものを挙げることができる。また、環Ａの置換基としては、一般式（２）で例示したものを挙げることができる。
【００３７】
ここで、一般式（４）で表される高分子担持ハロゲン化合物のｎは、０〜５の整数である。一般式（４）におけるこのｎは、主として、チオ硫酸アルカリ金属塩との反応性によって定められる。好ましいｎの値は１である。
Ｘで表されるハロゲン原子としては、フッ素原子、塩素原子、臭素原子、ヨウ素原子等が挙げられ、好ましくは、塩素原子、臭素原子、ヨウ素原子である。
【００３８】
一般式（４）で表される高分子担持ハロゲン化合物の具体的としては、例えば、クロロメチルポリスチレン樹脂、クロロメチルポリスチレン−ジビニルベンゼン共重合体、クロロメチルポリスチレン−ポリエチレングリコール樹脂、クロロメチルポリアミド、クロロメチルアミノメチル化ポリスチレン樹脂、クロロメチルウォング樹脂、クロロメチルテンタゲル樹脂、クロロメチルアミノメチル化テンダゲル樹脂；
ブロモメチルポリスチレン樹脂、ブロモメチルポリスチレン−ジビニルベンゼン共重合体、ブロモメチルポリスチレン−ポリエチレングリコール樹脂、ブロモメチルポリアミド、ブロモメチルアミノメチル化ポリスチレン樹脂、ブロモメチルウォング樹脂、ブロモメチルテンタゲル樹脂、ブロモメチルアミノメチル化テンダゲル樹脂；
ヨードメチルポリスチレン樹脂、ヨードメチルポリスチレン−ジビニルベンゼン共重合体、ヨードメチルポリスチレン−ポリエチレングリコール樹脂、ヨードメチルポリアミド、ヨードメチルアミノメチル化ポリスチレン樹脂、ヨードメチルウォング樹脂、ヨードメチルテンタゲル樹脂、ヨードメチルアミノメチル化テンダゲル樹脂；
クロロエチルポリスチレン樹脂、クロロエチルポリスチレン−ジビニルベンゼン共重合体、クロロエチルポリスチレン−ポリエチレングリコール樹脂、クロロエチルポリアミド、クロロエチルアミノメチル化ポリスチレン樹脂、クロロエチルウォング樹脂、クロロエチルテンタゲル樹脂、クロロエチルアミノメチル化テンダゲル樹脂；
クロロプロピルポリスチレン樹脂、クロロプロピルポリスチレン−ジビニルベンゼン共重合体、クロロプロピルポリスチレン−ポリエチレングリコール樹脂、クロロプロピルポリアミド、クロロプロピルアミノメチル化ポリスチレン樹脂、クロロプロピルウォング樹脂、クロロプロピルテンタゲル樹脂、クロロプロピルアミノメチル化テンダゲル樹脂；
クロロブチルポリスチレン樹脂、クロロブチルポリスチレン−ジビニルベンゼン共重合体、クロロブチルポリスチレン−ポリエチレングリコール樹脂、クロロブチルポリアミド、クロロブチルアミノメチル化ポリスチレン樹脂、クロロブチルウォング樹脂、クロロブチルテンタゲル樹脂、クロロブチルアミノメチル化テンダゲル樹脂；
クロロペンチルポリスチレン樹脂、クロロペンチルポリスチレン−ジビニルベンゼン共重合体、クロロペンチルポリスチレン−ポリエチレングリコール樹脂、クロロペンチルポリアミド、クロロペンチルアミノメチル化ポリスチレン樹脂、クロロペンチルウォング樹脂、クロロペンチルテンタゲル樹脂、クロロペンチルアミノメチル化テンダゲル樹脂；
等を挙げることができる。
好ましくは、クロロメチルポリスチレン樹脂、クロロメチルポリスチレン−ジビニルベンゼン共重合体、クロロメチルポリスチレン−ポリエチレングリコール樹脂、クロロメチルポリアミド、クロロメチルアミノメチル化ポリスチレン樹脂、クロロメチルウォング樹脂、クロロメチルテンタゲル樹脂、クロロメチルアミノメチル化テンダゲル樹脂であり、更に好ましくは、クロロメチルポリスチレン樹脂、クロロメチルポリスチレン−ジビニルベンゼン共重合体である。
【００３９】
本発明の方法は、一般式（４）で表される高分子担持ハロゲン化合物を、アミンの存在下、チオ硫酸アルカリ金属塩で処理することにより、高分子担持チオスルフェート化合物（２）を製造する。
本発明に使用される高分子担持ハロゲン化合物とチオ硫酸アルカリ金属塩との反応に用いられるチオ硫酸アルカリ金属塩としては、チオ硫酸リチウム、チオ硫酸ナトリウム、チオ硫酸カリウムなどを挙げられる。そのうちでも、チオ硫酸ナトリウムなどが反応の選択性及び収率が高く、また汎用性は高いことから好ましい。
チオ硫酸アルカリ金属塩の使用割合は、高分子担持ハロゲン化合物のＸで表されるハロゲン原子に対して、チオ硫酸アルカリ金属塩が１．５〜８倍モルであるのが好ましく、２〜３倍モルであるのがより好ましい。
【００４０】
本反応に使用されるアミン類としては、下記一般式（６）
【００４１】
【化９】
2015107920.tif 000011
(式中、Ｒ１〜Ｒ３は、それぞれ独立して、分岐してもよい炭素数１〜１２のアルキル基、置換基を有していてもよい３〜８員環のシクロアルキル基、置換基を有していてもよいアラルキル基を示し、Ｒ１、Ｒ２及びＲ３のいずれか２つが結合して環を形成していてもよく、Ｒ１、Ｒ２、Ｒ３及び窒素原子が一緒になって芳香族環を形成していてもよい。)
で表されるアミン類が挙げられる。
【００４２】
一般式（６）のＲ１〜Ｒ３で表される炭素数１〜１２のアルキル基としては、例えば、メチル基、エチル基、ｎ − プロピル基、イソプロピル基、ｎ − ブチル基、イソブチル基、ｓ ｅ ｃ − ブチル基、ｔ ｅ ｒ ｔ − ブチル基、ｎ − ペンチル基、イソペンチル基、ネオペンチル基、ヘキシル基、ヘプチル基、オクチル基、ノニル基、デシル基、ウンデシル基、ドデシル基等を例示することができる。
一般式（６）のＲ１〜Ｒ３で表される３〜８員環の脂環式基としては、例えば、シクロプロピル基、シクロブチル基、シクロペンチル基、シクロヘキシル基、シクロヘプチル基、シクロオクチル基等を例示することができる。
一般式（６）のＲ１〜Ｒ３で表されるアラルキル基としては、例えば、ベンジル基、１−フェニルエチル基、２−フェニルエチル基等を例示することができる。
【００４３】
一般式（６）のＲ１、Ｒ２及びＲ３のいずれか２つが結合して環を形成する場合は、例えば、ピペリジン、ピロリジン、モルホリン、インドリン、イソインドリン等のごとき環状アミンを例示することができる。
【００４４】
一般式（６）のＲ１、Ｒ２、Ｒ３及び窒素原子が一緒になって芳香族環を形成する場合は、ビリジン類、ピラジン類等のごとき芳香族複素環化合物を例示することができる。
【００４５】
具体的な一般式（６）で表されるアミン類としては、例えば、第３級アミン類またはピリジン類などを挙げることができる。
アミン類が、第３級アミン類の場合、具体的には、トリメチルアミン、トリエチルアミン、トリプロピルアミン、トリイソプロピルアミン、ジイソプロピルメチルアミン、ジイソプロピルエチルアミン、トリｎ−ブチルアミン、トリベンジルアミン、Ｎ−メチルピペリジン、Ｎ−エチルピペリジン、Ｎ−メチルモルホリン、Ｎ−エチルモルホリン、１，５−ジアザビシクロ［４．３．０］−５−ノネン、１，８−ジアザビシクロ［５．４．０］−７−ウンデセン−１，４−ジアザビシクロ［２．２．２］オクタン、Ｎ，Ｎ，Ｎ，Ｎ−テトラメチルエチレンジアミン、Ｎ，Ｎ，Ｎ，Ｎ−テトラメチル１，３−プロパンジアミン、ジメチルアニリン、ジエチルアニリンなどを挙げることができる。
アミン類が、ピリジン類の場合、具体的には、ピリジン、α−ピコリン、β−ピコリン、γ−ピコリン、２，６−ルチジン、２−エチルピリジン、３−エチルピリジン、４−エチルピリジン、Ｎ，Ｎ−ジメチルアミノピリジン、キノリン、イソキノリンなどを挙げることができる。
【００４６】
好ましいアミン類としては、トリエチルアミン、トリｎ−ブチルアミン、ジイソプロピルエチルアミン、Ｎ−メチルピペリジン、Ｎ−エチルピペリジン、Ｎ−メチルモルホリン、Ｎ−エチルモルホリン、１，５−ジアザビシクロ［４．３．０］−５−ノネン、１，８−ジアザビシクロ［５．４．０］−７−ウンデセン、１，４-ジアザビシクロ［２．２．２］オクタン、Ｎ，Ｎ−ジメチルアミノピリジンなどが、汎用性があり、反応の選択性及び収率が高いことからより好ましい。
これらは単独で用いても、また二種以上を混合して用いてもよい。
本発明で用いられるアミン類は市販品をそのまま用いることもできるし、精製して用いることもできる。
アミン類の使用割合は、高分子担持ハロゲン化合物のＸで表されるハロゲン原子に対して、アミン類が１〜８倍モルであるのが好ましく、１〜２倍モルであるのがより好ましい。
本発明の製造方法では、上記アミン類を溶媒として使用することもできる。
【００４７】
本発明の製造方法は、上記アミン類以外に、溶媒を使用することができる。用いられる溶媒としては、水性溶媒が好ましい。
ここで、水性溶媒とは、水もしくは、水と水溶性有機溶媒からなる両者の実質的に均一に混和された混合溶媒をいう。そのような水性溶媒としては、高分子担持ハロゲン化合物とチオ硫酸アルカリ金属塩との反応によって、一般式（２）で表される高分子担持チオスルフェート化合物を生成させるのに適したものを、任意に選択することができる。具体的には、水もしくは、水と水溶性有機溶媒、好ましくは、低級アルコールやアセトン、アセトニトリル、テトラヒドロフラン、Ｎ，Ｎ−ジメチルホルムアミド等とからなる混合溶媒を挙げることができる。水溶性有機溶媒は２種以上用いることができる。水と水溶性有機媒体との量比は、水：水溶性有機溶媒＝２０〜１００：８０〜０（質量比）、特に３５〜７５：６５〜２５（質量比）、が好ましい。本発明において特に好ましい水性溶媒は、水とメタノールとの混合液であって、水：水溶性有機溶媒が５０〜７５：５０〜２５（重量比）のものである。
これらの溶媒の使用量は、特に限定はないが、高分子担持ハロゲン化合物（４）に対して、約０．１〜１００倍容量、好ましくは約０．５〜１０倍容量の範囲である。
【００４８】
一般式（４）で表される高分子担持ハロゲン化合物とチオ硫酸アルカリ金属塩とを反応させる際に、水性溶媒中に適当な界面活性剤が存在している場合、この反応が速やかに進行することがある。よって、本発明では、必要に応じて、そのような界面活性剤を用いることができる。
【００４９】
本発明において、一般式（４）で表される高分子担持ハロゲン化合物、一般式（５）で表されるアミン類及びチオ硫酸アルカリ金属塩とから一般式（２）で表される高分子担持チオスルフェート化合物を生成させる際の反応温度は、５０〜１５０℃が好ましく、６０〜１２０℃がより好ましい。また、前記の温度を保ちながら約１〜５０時間、好ましくは１〜１０時間で反応させることによって、反応を円滑に行うことができる。
【００５０】
上記反応によって得られた反応液から、反応終了後、反応した樹脂を水及び有機溶媒で洗浄後、乾燥することにより、本発明の目的物である高分子担持チオスルフェート化合物を製造することができる。
【００５１】
前記して得られた一般式（２）で表される高分子担持チオスルフェート化合物を材料として用いて、本発明においては、チオール化合物含有混合物から、チオール化合物を単離及び／又は回収する。
【００５２】
本発明において、一般式（２）で表される高分子担持チオスルフェート化合物は、スルフェート酸（−Ｓ−ＳＯ３Ｈ）又はスルフェートのアルカリ金属塩（−Ｓ−ＳＯ３Ｍ：Ｍは、リチウム、ナトリウム、カリウムである。）のいずれかの状態で存在するものである。
【００５３】
本発明では、第一段階として、スキーム２によって示される方法により、一般式（２）で表される高分子担持チオスルフェート化合物を一般式（３）で表される高分子担持ジスルフィド化合物へと導かれる。
（スキーム２）
【００５４】
【化１０】
2015107920.tif 000012
(式中、Ｒ、Ｐ、ｎ及びＡは、前記と同義である。)
すなわち、チオール化合物含有混合物を前記高分子担持チオスルフェート化合物（２）と接触処理させることにより高分子担持ジスルフィド化合物（３）へと誘導することができる。
【００５５】
本発明においては、チオール化合物含有混合物は、そのまま用いてよいし、事前に前処理して用いてもよい。
【００５６】
香気成分の分離濃縮方法としては、溶媒抽出法、固相抽出法、減圧蒸留抽出法、ヘッドスペースガス分析法（スタティック法またはダイナミック法）および固相マイクロ抽出法が挙げられる（例えば、非特許文献３を参照）。
溶媒抽出法としては、水溶性液体試料に有機溶剤（ペンタン、ヘキサン、ジエチルエーテル、ジクロロメタン、フルオレンなどから一つまたは二種類以上の混合液）を加え撹拌し、香気を有機相に抽出する。水溶性液体試料に食塩を加え塩析する場合もある。得られた有機相を水相と分離し、硫酸マグネシウムなどを加え脱水し、香気成分濃縮物が得られる。必要な場合、同濃縮物の有機溶媒を除去することで高濃縮物を調製する場合もある。
【００５７】
このようにして前処理して得られたチオール化合物含有混合物（以下、「前処理済チオール化合物含有混合物」と記載する場合もある）から、チオール化合物を単離及び／又は回収してもよい。
【００５８】
本発明では、チオール化合物含有混合物または前処理済チオール化合物含有混合物（以下、「チオール化合物含有検体」と記載する場合もある）を、前記高分子担持チオスルフェート化合物（２）と接触処理することが重要であり、チオール化合物含有検体をそのまま用いてもよいし、チオール化合物含有検体を水または緩衝液、で希釈した後、さらに、必要に応じ、抽出時の操作を簡便にする目的でメタノールやエタノール等のアルコール類を必要量を追加した後、高分子担持チオスルフェート化合物（２）と接触処理してもよい。本発明においては、チオール化合物含有検体を緩衝液で希釈した後、高分子担持チオスルフェート化合物（２）と接触処理することが有利である。
【００５９】
本発明で用いられる緩衝液としては、例えば、塩化カリウム−塩酸緩衝液、炭酸ナトリウム−炭酸水素ナトリウム緩衝液、グリシン＋塩化ナトリウム−塩酸緩衝液、グリシン＋塩化ナトリウム−水酸化ナトリウム緩衝液、フタル酸水素カリウム−塩酸緩衝液、フタル酸水素カリウム−水酸化ナトリウム緩衝液、酢酸−酢酸ナトリウム緩衝液、リン酸二水素カリウム−水酸化ナトリウム緩衝液、リン酸二水素カリウム−リン酸水素二ナトリウム緩衝液、トリス（ヒドロキシメチル）アミノメタン−塩酸緩衝液、塩化アンモニウム−アンモニア水緩衝液、クエン酸−クエン酸ナトリウム緩衝液、クエン酸ナトリウム−水酸化ナトリウム緩衝液、ホウ酸−水酸化ナトリウム緩衝液、酒石酸−酒石酸ナトリウム緩衝液などを挙げることができる。
好ましくは、フタル酸水素カリウム−水酸化ナトリウム緩衝液、酢酸−酢酸ナトリウム緩衝液、リン酸二水素ナトリウム−水酸化ナトリウム緩衝液、リン酸二水素カリウム−リン酸水素二ナトリウム緩衝液、クエン酸−クエン酸ナトリウム緩衝液、クエン酸ナトリウム−水酸化ナトリウム緩衝液、ホウ酸−水酸化ナトリウム緩衝液、酒石酸−酒石酸ナトリウム緩衝液であり、特にリン酸二水素カリウム−リン酸水素二ナトリウム緩衝液などが好ましく用いられる。
これらの緩衝液の使用量は、特に限定はないが、チオール化合物含有検体に対して、約０．１〜１００倍容量、好ましくは約０．５〜１０倍容量の範囲である。
【００６０】
接触処理方法としては、容器に前記高分子担持チオスルフェート化合物（２）を入れた後、前記チオール化合物含有検体を当該容器に注ぎ込み吸着処理する方法が用いられる。
チオール化合物含有検体を高分子担持チオスルフェート化合物と接触処理する条件は、用いるチオール化合物含有検体の種類・性状などにより変動するので、それらの要因により最適な処理条件とすればよいのであって、一概に規定することができないが、例えば、次のような接触処理条件から選ぶことができる。
【００６１】
高分子担持チオスルフェート化合物の量は、チオール化合物含有検体における固形分相当の０．１倍（質量）以上であることが好ましく、２〜１０倍（質量）であることが好ましい。
本発明において、高分子担持チオスルフェート化合物（２）、チオール化合物含有検体との接触処理のより高分子担持ジスルフィド化合物（３）を生成させる際の反応温度は、５〜７０℃が好ましく、１０〜３０℃がより好ましい。また、前期の温度を保ちながら約１〜５０時間、好ましくは１〜１０時間で処理することにより、反応が円滑に進行させることができる。
【００６２】
上記反応によって得られた反応液から、反応終了後、反応した樹脂を水及び有機溶媒で洗浄後、乾燥することにより、本発明の目的物である高分子担持ジスルフィド化合物を調製することができる。
【００６３】
前記して得られた一般式（３）で表される高分子担持ジスルフィド化合物から、チオール化合物を単離及び／又は回収する。
【００６４】
本発明では、第二段階として、スキーム３によって示される方法により、一般式（１）で表されるチオール化合物を導くことにより単離及び／又は回収する。
（スキーム３）
【００６５】
【化１１】
2015107920.tif 000013
(式中、Ｒ、Ｐ、ｎ及びＡは、前記と同義である。)
すなわち、高分子担持ジスルフィド化合物（３）を還元剤で処理させることにより高分子担持チオール化合物（５）及びチオール化合物（１）となし、反応処理物を有機溶媒にて抽出することによりチオール化合物（１）を単離及び／又は回収することができる。
【００６６】
本発明に使用される還元剤としては、ジスルフィド結合を還元的にチオールへと還元できる還元剤であれば特に限定されてないが、例えば、２−メルカプトエタノール（２ＭＥ）、ジチオトレイトール（ＤＴＴ）、ジチオブチルアミン（ＤＴＢＡ）、トリス（２−カルボキシエチル）ホスフィン（ＴＣＥＰ）、水素化ホウ素ナトリウム、亜鉛酢酸などを挙げられる。
好ましくは、２−メルカプトエタノール（２ＭＥ）、ジチオトレイトール（ＤＴＴ）、ジチオブチルアミン（ＤＴＢＡ）、トリス（２−カルボキシエチル）ホスフィン（ＴＣＥＰ）などであり、そのうちでも、ジチオトレイトール（ＤＴＴ）、ジチオブチルアミン（ＤＴＢＡ）、などは、反応の選択性及び収率が高く、さらに水溶性であることから、次工程のチオール化合物（１）を単離及び／又は回収において容易に分離できることから好ましい。
還元剤の使用割合は、高分子担持ジスルフィド化合物（３）に対して、還元剤が、１．５〜８倍モルであることが好ましく、２〜３倍モルであるのはより好ましい。
【００６７】
本発明においては、還元剤で処理する際には、溶媒を使用する。用いられる溶媒としては、水または緩衝液と、有機溶媒との混合溶液で行うことが、次工程のチオール化合物（１）を単離及び／又は回収において容易に操作できることから好ましい。
【００６８】
本発明で用いられる緩衝液としては、例えば、塩化カリウム−塩酸緩衝液、炭酸ナトリウム−炭酸水素ナトリウム緩衝液、グリシン＋塩化ナトリウム−塩酸緩衝液、グリシン＋塩化ナトリウム−水酸化ナトリウム緩衝液、フタル酸水素カリウム−塩酸緩衝液、フタル酸水素カリウム−水酸化ナトリウム緩衝液、酢酸−酢酸ナトリウム緩衝液、リン酸二水素カリウム−水酸化ナトリウム緩衝液、リン酸二水素カリウム−リン酸水素二ナトリウム緩衝液、トリス（ヒドロキシメチル）アミノメタン−塩酸緩衝液、塩化アンモニウム−アンモニア水緩衝液、クエン酸−クエン酸ナトリウム緩衝液、クエン酸ナトリウム−水酸化ナトリウム緩衝液、ホウ酸−水酸化ナトリウム緩衝液、酒石酸−酒石酸ナトリウム緩衝液などを挙げることができる。
好ましくは、フタル酸水素カリウム−水酸化ナトリウム緩衝液、酢酸−酢酸ナトリウム緩衝液、リン酸二水素ナトリウム−水酸化ナトリウム緩衝液、リン酸二水素カリウム−リン酸水素二ナトリウム緩衝液、クエン酸−クエン酸ナトリウム緩衝液、クエン酸ナトリウム−水酸化ナトリウム緩衝液、ホウ酸−水酸化ナトリウム緩衝液、酒石酸−酒石酸ナトリウム緩衝液であり、特にリン酸二水素カリウム−リン酸水素二ナトリウム緩衝液などが好ましく用いられる。
これらの緩衝液の使用量は、特に限定はないが、チオール化合物含有検体に対して、約０．１〜１００倍容量、好ましくは約０．５〜１０倍容量の範囲である。
【００６９】
本発明で用いられる有機溶媒としては、例えば、メタノール、エタノール、ｎ−プロパノール、イソプロパノール、ｎ−ブタノール等のアルコール系溶媒、アセトン、メチルエチルケトン、ジエチルケトン、ジイソプロピルケトン、シクロヘキサノン等のケトン系溶媒、ベンゼン、トルエン、キシレン等の芳香族炭化水素溶媒、塩化メチレン等のハロゲン含有炭化水素溶媒；ジエチルエーテル、ジイソプロピルエーテル、メチルｔｅｒｔ−ブチルエーテル、テトラヒドロフラン、ジオキサン、ジオキソラン等のエーテル系溶媒等を用いることができる。好ましくはエーテル系溶媒が用いられる。溶媒の量は、特に限定はないが、チオール化合物含有検体に対して、約０．１〜１００倍容量、好ましくは約０．５〜１０倍容量の範囲である。
なお、水または緩衝液と、有機溶媒との混合割合は、適宜調整することができるが、好ましくは、１：１０〜１０：１（容量比）である。
【００７０】
本発明において、高分子担持ジスルフィド化合物（３）と還元剤との処理のよりチオール化合物（１）を生成させる際の反応温度は、５〜７０℃が好ましく、１０〜３０℃がより好ましい。また、前記の温度を保ちながら約０．１〜５０時間、好ましくは約０．５〜１０時間で処理することにより、反応が円滑に行うことができる。
【００７１】
上記反応によって得られた反応液から、反応終了後、樹脂（高分子担持チオール化合物（５））を濾過し、得られた濾液を有機溶媒（ジエチルエーテル、ジイソプロピルエーテル、メチルｔｅｒｔ−ブチルエーテル等のエーテル系溶媒、ジクロロメタン、クロロホルム等のハロゲン系有機溶媒など）にて抽出した後、飽和食塩水等にて洗浄後、濃縮することにより回収物を得ることができる。
このようにして得られた回収物には、目的とするチオール化合物（１）が含まれている。
【００７２】
なお、本発明では、高分子担持チオスルフェート化合物（２）から高分子担持ジスルフィド化合物（３）への変換（スキーム２）、高分子担持ジスルフィド化合物（３）から、高分子担持チオール化合物（５）及びチオール化合物（１）への変換に次ぐ、チオール化合物（１）の単離及び／又は回収（スキーム３）の工程において、樹脂である高分子担持チオスルフェート化合物（２）をカラムにつめ、上記操作をカラム中にて処理するカラム法にて行うこともできる。
【００７３】
上記手法にて得られたチオール化合物（１）は、様々な用途に展開することができる。
また、回収物中のチオール化合物の構造は、例えば、ＧＣ／ＭＳで分析し、マススペクトル／構造解析ライブラリー検索にて、化合物の構造を特定することができる。
【実施例】
【００７４】
以下に実施例を挙げて本発明を具体的に説明するが、本発明は、これらにより何ら限定されるものではなく、また、本発明の範囲を逸脱することなく様々な変更や修正を加えてもよい。なお、下記に記載する処方の単位は特に言及しない限り、“％”は“質量％”を意味し、組成比は質量比を表すものとする。
【００７５】
［参考例］ジスルフィドモノマーの合成
参考例として、モノマーに相当するビニルベンジルクロライドを原料として、ジスルフィド化合物を合成した。
［参考例１］ビニルベンジルチオスルフェートの合成
【００７６】
【化１２】
2015107920.tif 000014
ビニルベンジルクロライド１．０ｇ（６．５５ｍｍｏｌ）にトリノルマルブチルアミン５ｍＬ，チオ硫酸ナトリウム５水和物２．３８ｇ（９．５９ｍｍｏｌ）を加えて、１００℃で２時間加熱還流した。冷却後、水３０ｍＬおよびジエチルエーテル３０ｍＬで希釈した。水層を分離し、０．１Ｍ塩酸水を加えｐＨ２．０とした。その後、ジエチルエーテル３０ｍＬにて２回抽出した。有機層を合わせ、硫酸ナトリウムで乾燥した。溶媒を留去することにより、標題化合物を得た。
なお、得られた化合物の物性値は、下記の通りであった。
【００７７】
［ＬＣ−ＩＴ−ＴＯＦ／ＭＳ条件］  イオン化法：    ＥＳＩ（Negative mode）
精密質量は、２２９．０００９（組成式：［Ｃ９Ｈ９Ｏ３Ｓ２］−）であった。
［参考例２］ビニルベンジル（２−ペンタノン−３−イル）ジスルファンの合成
【００７８】
【化１３】
2015107920.tif 000015
【００７９】
参考例１で得たビニルベンジルチオスルフェート０．１ｇ（０．４４ｍｍｏｌ）に１０％３−メルカプト−２−ペンタノンのエタノール溶液０．０１ｍＬ、ｐＨ７．２のリン酸二水素カリウム−リン酸水素二ナトリウム緩衝液３ｍＬを加えて、室温で３時間攪拌した。反応終了後、ジエチルエーテル３０ｍＬにて２回抽出した。有機層を合わせ、硫酸ナトリウムで乾燥した。溶媒を留去することにより、標題化合物を得た。
なお、得られた化合物の物性値は、下記の通りであった。
【００８０】
［ＧＣ−ＴＯＦ／ＭＳ条件］
Instrument: JMS-T100GCV(JEOL)、Ionization: FI、
Column: Rxi-5ms 30mX0.25mm i.d., 0.25micro-m
Instrument:GC:Agilent7890, 
精密質量は、２６６．０７９８（組成式：［Ｃ１４Ｈ１８ＯＳ２］＋）であった。
【００８１】
参考例１及び参考例２より、モノマーのビニルベンジルクロライドモノマーから、チオスルフェート体及びジスルフィド体へと進行することが確認できた。
【００８２】
［実施例１］高分子担持チオスルフェートの合成
参考例の方法に準じて操作を行い、高分子担持体の誘導体の合成を行った。
【００８３】
【化１４】
2015107920.tif 000016
【００８４】
反応容器に、高分子担持ベンジルクロライド（１００〜２００メッシュ、２．９ｍｍｏｌ／ｇ、クロロメチルポリスチレン樹脂  １％ＤＶＢ架橋、東京化成工業株式会社、製番コード  Ｃ１７５０）４．７２ｇ、チオ硫酸ナトリウム５水和物１２．５ｇ（４．０ｅｑ）、トリノルマルブチルアミン２５ｍＬを加えて、１００℃で３時間攪拌した。冷却後、樹脂を水、アセトン、ジエチルエーテルの順番で洗浄し、その後、乾燥することにより、標題化合物５．５５ｇ（２．３ｍｍｏｌ／ｇ）を収率７９％で得た。
【００８５】
［実施例２］チオール類の回収
（１）チオール類の固定化
モデル香料組成物として、２−メチル−３−フランチオール（ａ）、３−メルカプト−２−ペンタノン（ｂ）、ギ酸３−メルカプト−３−メチルブチル（ｃ）、３−ヘルカプトヘキサノール（ｄ）の４化合物がそれぞれ１ｍｇ／Ｌとなるチオール類のエタノール溶液（モデル香料組成物（１））を調整した。
【００８６】
【化１５】
2015107920.tif 000017
【００８７】
反応容器に、上記調整したモデル香料組成物（１）１ｇ（１．４ｍＬ）と実施例１で得た高分子担持チオスルフェート１００ｍｇ、リン酸緩衝液（２．０Ｍ、ｐＨ７．２）１．４ｍＬを加え、室温で５時間攪拌した。その後、樹脂を水５０ｍＬ、メタノール１００ｍＬ、アセトン１００ｍＬ、酢酸エチル１００ｍＬ、ジエチルエーテル１００ｍＬの順番で洗浄し、その後、乾燥した。
【００８８】
（２）チオール類の回収
反応容器に、実施例２（１）で得られた樹脂、水２ｍＬ、ジチオブチルアミン（ＤＴＢＡ）１０ｍｇを加え、室温で１時間攪拌した。ジエチルエーテル０．７ｍＬを加えて、有機層を分離することにより、チオール回収組成物（１）を得た。
モデル香料組成物（１）及びチオール回収組成物（１）をＧＣ／ＭＳ測定を行った。モデル香料組成物（１）でのＧＣ／ＭＳ測定での面積値を標準とし、回収率を算出した。結果を表１に示す。
【００８９】
【表１】
2015107920.tif 000018
【００９０】
［実施例３］チオール類の回収
（１）チオール類の固定化
モデル香料組成物として、ミートフレーバー組成物１ｇに２−メチル−３−フランチオール（ａ）、３−メルカプト−２−ペンタノン（ｂ）、ギ酸３−メルカプト−３−メチルブチル（ｃ）、３−ヘルカプトヘキサノール（ｄ）の４化合物がそれぞれ１μｇを加えモデル香料組成物（２）を調整した。
【００９１】
反応容器に、上記調整したモデル香料組成物（２）１ｇ（１．４ｍＬ）と実施例１で得た高分子担持チオスルフェート１００ｍｇ、リン酸緩衝液（２．０Ｍ、ｐＨ７．２）１．４ｍＬを加え、室温で５時間攪拌した。その後、樹脂を水５０ｍＬ、メタノール１００ｍＬ、アセトン１００ｍＬ、酢酸エチル１００ｍＬ、ジエチルエーテル１００ｍＬの順番で洗浄し、その後、乾燥した。
【００９２】
（２）チオール類の回収
反応容器に、実施例３（１）で得られた樹脂、水２ｍＬ、ジチオブチルアミン（ＤＴＢＡ）１０ｍｇを加え、室温で１時間攪拌した。ジエチルエーテル０．７ｍＬを加えて、有機層を分離することにより、チオール回収組成物（２）を得た。
モデル香料組成物（２）及びチオール回収組成物（２）をＧＣ／ＭＳ測定を行った。結果を図１、図２及び図３に示す。
【００９３】
図１、図２及び図３から、多数の混合成分であるモデル香料組成物（２）からチオール化合物が選択的に回収されていることが明らかである。
【図面の簡単な説明】
【００９４】
【図１】図１は、モデル香料組成物（２）のガスクロマトグラフィーのよる測定結果である。
【図２】図２は、モデル香料組成物（２）の回収処理後のガスクロマトグラフィーのよる測定結果である。
【図３】図３は、モデル香料組成物（２）の回収処理後のガスクロマトグラフィーのよる測定結果の１００倍拡大図である。
【図１】
2015107920.tif 000024
【図２】
2015107920.tif 000025
【図３】
2015107920.tif 000026